(57)【特許請求の範囲】
【請求項１】
ＩｎＰ基板を基板支持具により保持し、有機金属気相成長法により前記ＩｎＰ基板上にＩｎＧａＡｓ又はＩｎＡｌＡｓからなる化合物半導体層を形成するエピタキシャル成長方法において、
基板の有効利用領域全体にわたって、（１００）方向からの傾斜角度が０．００°〜０．０３°、または０．０４°〜０．１０°となるように研磨し、
このＩｎＰ基板上にバッファ層を形成し、
該バッファ層の上に前記化合物半導体層を０．５μｍ以上の厚さで形成することを特徴とするエピタキシャル成長方法。
【請求項２】
前記ＩｎＰ基板は、転位密度が５０００ｃｍ−２以下であることを特徴とする請求項１に記載のエピタキシャル成長方法。
【請求項３】
有機金属気相成長法により基板上にＩｎＧａＡｓ又はＩｎＡｌＡｓからなる化合物半導体層を０．５μｍ以上の厚さで形成するための成長用基板であって、
ＩｎＰ単結晶からなり、基板の有効利用領域全体にわたって、（１００）方向からの傾斜角度が０．００°〜０．０３°、または０．０４°〜０．１０°であることを特徴とするエピタキシャル成長用基板。
【請求項４】
転位密度が５０００ｃｍ−２以下であることを特徴とする請求項３に記載のエピタキシャル成長用基板。
【発明の詳細な説明】
【技術分野】  本発明は、有機金属気相成長法により半導体基板上に化合物半導体層を形成するエピタキシャル成長方法およびエピタキシャル成長用基板に関し、特に、化合物半導体層の表面モホロジーを改善する技術に関する。
【背景技術】  従来、発光素子や受光素子等の半導体素子の用途には、ＩｎＰ基板上にＩｎＧａＡｓ層、ＡｌＧａＡｓ層、ＩｎＡｌＡｓ層、ＩｎＡｌＧａＡｓ層、ＩｎＧａＡｓＰ層等の３元系或いは４元系のＩＩＩ−Ｖ族化合物半導体層と、ＩｎＰ層を順次エピタキシャル成長させた半導体ウェハが広く用いられている。この半導体ウェハのエピタキシャル層は、例えば、有機金属気相成長法（以下、ＭＯＣＶＤ法と称する）により形成される。
しかし、ＭＯＣＶＤ法により上述したＩＩＩ−Ｖ族化合物半導体層をエピタキシャル成長させた場合、エピタキシャル層の表面にヒロック状の欠陥が発生してしまい、表面モホロジーが劣化するという問題があった。そこで、エピタキシャル層の表面モホロジーを改善するための種々の技術が提案された。
例えば、特許第２７５０３３１号公報（特許文献１）では、成長膜の表面に生じる涙状欠陥（ヒロック状欠陥と同義）を低減させるために、エピタキシャル成長させる際の基板の面方位を規定するようにしている。具体的には、エピタキシャル層を成長させる際の成長温度および成長速度に基づいて、使用する化合物半導体単結晶基板の面方位を規定することにより、涙状欠陥の発生を効果的に低減している。
また、上記特許文献１と同様の内容がＭ．Ｎａｋａｍｕｒａ  ｅｔ．ａｌ．：Ｊｏｕｒｎａｌ  ｏｆ  Ｃｒｙｓｔａｌ  Ｇｒｏｗｔｈ  １２９（１９９３）Ｐ４５６−４６４（非特許文献１）に開示されている。
しかしながら、上記先願技術により、ＩｎＰ基板上にＩｎＧａＡｓ層、ＡｌＧａＡｓ層、ＡｌＩｎＡｓ層、ＡｌＩｎＧａＡｓ層等のＩＩＩ−Ｖ族化合物半導体層を成長させた場合、エピタキシャル成長層の表面にヒロック状欠陥とは異なる異常な荒れたモホロジー（以下、異常表面モホロジーと称する）が観察される場合があった（図１参照）。
本発明は、上記問題点を解決するためになされたもので、ＩｎＰ基板上にＩｎＧａＡｓ層、ＡｌＧａＡｓ層、ＡｌＩｎＡｓ層、ＡｌＩｎＧａＡｓ層等のＩＩＩ−Ｖ族化合物半導体層を成長させる過程において、異常表面モホロジーが発生するのを効果的に防止できるエピタキシャル成長方法およびエピタキシャル成長に用いる成長用基板を提供することを目的とする。
【発明の開示】
以下に本発明を完成するに至った経緯について簡単に説明する。
まず、本発明者らは、上記先願技術によりＩｎＰ基板上にＩｎＧａＡｓ層を成長させた半導体ウェハについて、その表面モホロジーを調査した。その結果、０．５μｍより薄くＩｎＧａＡｓ層を成長させたときには図１に示すような異常表面モホロジーはまったく観察されず、０．５μｍより厚くＩｎＧａＡｓ層を成長させたときのみ異常表面モホロジーが観察された。
また、異常表面モホロジーは、図２（ａ）に示すように基板のエッジに沿って発生する場合や、図２（ｂ）のように基板の半分程度に発生する場合等があり、その発生箇所は使用する基板によって異なることがわかった。そして、本発明者等は、基板全域にわたって面方位はわずかにばらついているのが一般的であり、そのために前述のように基板によって異常表面モホロジーの発生状況（発生箇所）が異なったのではないかと推論した。
このような推論に基づいてさらに調べてみたところ、この異常表面モホロジーは、ある特定の面方位を有する部分、例えば（１００）面から０．０３°〜０．０４°傾斜した部分に集中して発生していることが判明した。つまり、上述した異常表面モホロジーは、基板の転位位置に発生するヒロック状欠陥とは発生メカニズムが本質的に異なり、基板の転位とは無関係に基板の面方位のみに依存して発生していた。
以上のことから、ＩｎＰ単結晶等の成長用基板上にＩｎＧａＡｓ層等のＩＩＩ−Ｖ族化合物半導体層を０．５μｍ以上の厚さでエピタキシャル成長させる場合、基板全域にわたって特定の面方位にならない基板を使用することにより、異常表面モホロジーの発生を防止できるという知見を得た。
本発明は、上記知見に基づいてなされたものであり、成長用基板を基板支持具により保持し、有機金属気相成長法により前記半導体基板上に３元素または４元素からなる化合物半導体層を成長させるエピタキシャル成長方法において、基板の有効利用領域全体にわたって、（１００）方向からの傾斜角度が０．００°〜０．０３°、または０．０４°〜０．２４°となるように研磨し、該成長用基板を用いて基板上に前記化合物半導体層を０．５μｍ以上の厚さで形成することを特徴とする。つまり、（１００）面からの傾斜角度が０．０３°〜０．０４°であると異常表面モホロジーが発生するため、このような面方位となる部分のない基板を用いるようにした。
ここで、有効利用領域とは、基板に鏡面加工を施した際に最外周部に生じる縁だれ部分（基板外周から約３ｍｍ）を除いた中央部分を指す。
なお、上記非特許文献１にも示されているように、傾斜角度が０．２４°以上の場合は化合物半導体層の表面にステップ状の別の異常モホロジーが発生するために、傾斜角度の上限を０．２４°とした。
これにより、ＭＯＣＶＤ法を用いて半導体基板上に化合物半導体層をエピタキシャル成長させる際、化合物半導体層の厚さを０．５μｍ以上にしても異常表面モホロジーが発生するのを効果的に防止することができる。
また、前記化合物半導体層は、前記成長用基板上にバッファ層を介して形成するようにしてもよい。これにより、結晶品質の優れた化合物半導体層をエピタキシャル成長させることができる。
また、前記成長用基板上に、少なくともＡｓを含むＩＩＩ−Ｖ族化合物半導体層を成長させる場合に有効である。特に、前記化合物半導体層がＩｎＧａＡｓ層あるいはＩｎＡｌＡｓ層である場合に好適である。
また、上記非特許文献１では、傾斜角度が０．００°〜０．０３°の場合にはヒロック状欠陥が発生するとされているが、前述のようにヒロック状欠陥の発生は有転位結晶でのみ起こるので、転位密度の十分に低い、または無転位の結晶基板を用いることで、ヒロック状欠陥の発生は防ぐことができる。具体的には、転位密度が５０００ｃｍ−２以下の半導体結晶基板を用いるのが望ましい。
例えば、前記ＩＩＩ−Ｖ族化合物半導体層をエピタキシャル成長させる場合、硫黄ドーピングのＩｎＰ基板を用いるのが望ましい。
また、上述したエピタキシャル成長方法において、基板の有効利用領域全体にわたって、（１００）方向からの傾斜角度が０．００°〜０．０３°、または０．０４°〜０．２４°となるように予め研磨された成長用基板を用いるようにしてもよい。
【図面の簡単な説明】  図１は、エピタキシャル層の表面に発生した異常モホロジーの顕微鏡写真である。
図２は、エピタキシャル層表面の異常モホロジー発生位置について示した説明図である。
図３は、本実施形態の半導体ウェハにおける積層構造について示した概略図である。
発明を実施するため最良の形態
以下、本発明の好適な実施の形態を図面に基づいて説明する。
はじめに、本発明を適用する成長用基板を得るため、液体封止チョクラルスキー法（Ｌｉｑｕｉｄ  Ｅｎｃａｐｓｕｌａｔｅｄ  Ｃｚｏｃｈｒａｌｓｋｉ；ＬＥＣ）により（１００）方向に成長させたＩｎＰ単結晶を製作した。このとき、ドーパントとして、各々硫黄、スズ、鉄を用いることで転位密度の異なる複数のＩｎＰ単結晶を得た。なお、それぞれのＩｎＰ単結晶の転位密度は、５００ｃｍ−２以下（硫黄ドープ）、５０００ｃｍ−２（スズドープ）、２００００ｃｍ−２（鉄ドープ）であった。
そして、それぞれのＩｎＰ単結晶を直径２インチの円柱状に加工し、表面が（１００）面から０．００°〜０．３０°傾斜するようにスライシングして、ＩｎＰ基板を切り出した。
次に、これらの基板上に有機金属気相成長法によりエピタキシャル層を形成し、図３に示す積層構造の半導体ウェハを作製した。具体的には、ＩｎＰ基板１０上に、厚さ０．５μｍのＩｎＰバッファ層１１を形成し、その上に厚さ０．３〜２．５μｍのＩｎＧａＡｓ層１２を形成し、さらに厚さ０．５μｍのＩｎＰ層１３を順次エピタキシャル成長させた。
なお、エピタキシャル成長において、成長温度は６４０℃、成長圧力は５０ｔｏｒｒ、総ガス流量は６０ｌ／ｍｉｎとした。また、ＩｎＧａＡｓ層１２の成長速度は１．０μｍ／ｈ、ＩｎＰ層１１，１３の成長速度は２．０μｍ／ｈとした。
得られた半導体ウェハについて、顕微鏡によりＩｎＰ層１３の表面のモホロジーを観察し、異常表面モホロジー（図１）、ヒロック状欠陥、ステップ状欠陥の発生状況を調べた。
観察結果の一例を表１に示す。
【表１】
0004657724.tif 000002
0004657724.tif 000003
この結果、ＩｎＧａＡｓ層の厚さが０．５μｍより薄いエピタキシャル膜では、使用する基板の転位密度、面方位にかかわらず異常モホロジーは観察されなかった（試料３，４，２２，２３）。
一方、０．５μｍより厚いＩｎＧａＡｓ層を成長した場合、ドーパントの種類や転位密度にかかわらず、何れの基板においても（１００）面からの傾斜角度が０．０３５°、０．０３７°の場合に異常表面モホロジーが観察された（試料５〜７、１５，２４，２５）。ただし、０．５μｍより厚いＩｎＧａＡｓ層を成長した場合でも、（１００）面からの傾斜角度が０．０３５°、０．０３７°以外の場合には異常表面モホロジーは観察されなかった（試料１，２，８〜１４，１６〜２１，２６〜２８）。
また、ヒロック状欠陥に関しては、上記特許文献１、非特許文献１等に示されているように、有転位結晶と認められるスズドープＩｎＰ基板、鉄ドープＩｎＰ基板において、（１００）からの傾斜角度が０．００°〜０．０５°の場合に観察された（試料１３〜１５，２０〜２５）。
また、ステップ状欠陥に関しては、上記非特許文献１に示されているように、傾斜角度０．３０°以上の場合に観察された（試料１２）。
このように、ＩｎＧａＡｓ層を０．５μｍ以上の厚さでエピタキシャル成長させる場合、（１００）面からの傾斜角度が０．００〜０．０３°または０．０４°以上である基板を用いることで、異常表面モホロジーの発生を防止できた。また、転位密度が５０００ｃｍ−２以下の基板を用いることでヒロック状欠陥の発生を防止でき、（１００）面からの傾斜角度を０．２５°以下とすることでステップ状欠陥の発生を防止することができた。
上記実施の形態では、ＩｎＰ基板上にＩｎＧａＡｓ層をエピタキシャル成長させた例について説明したが、ＩｎＰ基板上に、少なくともＡｓを含む３元素または４元素からなるＩＩＩ−Ｖ族化合物半導体層（例えばＡｌＧａＡｓ層、ＡｌＩｎＡｓ層、ＡｌＩｎＧａＡｓ層）を厚さ０．５μｍ以上でエピタキシャル成長させる場合にも本発明を同様に適用できる。
また、上記実施形態ではＬＥＣ法により基板の有効利用領域全体にわたって（１００）方向に成長させたＩｎＰ単結晶を加工して所望の成長用基板を得るようにしているが、基板の有効利用領域全体にわたって（１００）方向からの傾斜角度が０．００°〜０．０３°、または０．０４°〜０．２４°となるように予め研磨された成長用基板を用いるようにしてもよい。
本発明によれば、成長用基板を基板支持具により保持し、有機金属気相成長法により前記半導体基板上に３元素または４元素からなる化合物半導体層を成長させるエピタキシャル成長方法において、基板の有効利用領域全体にわたって、（１００）方向からの傾斜角度が０．００°〜０．０３°、または０．０４°〜０．２４°となるように研磨し、該成長用基板を用いて基板上に前記化合物半導体層を０．５μｍ以上の厚さで形成するようにしたので、形成された化合物半導体層に異常表面モホロジーが発生するのを効果的に防止することができるという効果を奏する。
【産業上の利用可能性】  本発明は、ＩＩＩ−Ｖ族系化合物半導体層をＩｎＰ基板上に成長させる場合に限らず、成長させようとする化合物半導体層と格子定数の差が小さな結晶基板を用い、該結晶基板上に化合物半導体層をエピタキシャル成長させる場合に適用することが可能である。
【図１】
0004657724.tif 000004
【図２】
0004657724.tif 000005
【図３】
0004657724.tif 000006